(57)【特許請求の範囲】
【請求項１】
（Ａ）可塑剤、
（Ｂ）分子内にエチレン性不飽和結合を有する重合体、
（Ｃ）分子内に１個のエチレン性不飽和基を有する単量体、及び
（Ｄ）重合開始剤
を含有し、
（Ｂ）成分が（メタ）アクリロイル基を有するイソプレン重合体であり、
（Ｃ）成分が下記一般式（３）で表されるアルキル（メタ）アクリレートであり、且つ
（Ｂ）成分の含有量が（Ａ）成分、（Ｂ）成分及び（Ｃ）成分の総量に対して１０〜３０質量％、（Ｃ）成分の含有量が（Ａ）成分、（Ｂ）成分及び（Ｃ）成分の総量に対して３〜８質量％である液状硬化性樹脂組成物。
【化１】
0006014999.tif 000006
（式（３）中、Ｒ２は水素原子又はメチル基を示し、Ｒ３は炭素数４〜２０のアルキル基を示す。）
【請求項２】
（Ａ）成分が、ゴム系オリゴマー又はゴム系オリゴマーとセバシン酸誘導体との組み合わせである請求項１に記載の液状硬化性樹脂組成物。
【請求項３】
実質的に有機溶媒を含有せず、２５℃における粘度が５００〜５０００ｍＰａ・ｓである請求項１又は２に記載の液状硬化性樹脂組成物。
【請求項４】
硬化後の弾性率が５００〜１６０００Ｐａである請求項１〜３のいずれか１項に記載の液状硬化性樹脂組成物。
【請求項５】
画像表示ユニットと、保護パネルと、を少なくとも備える画像表示用装置の製造方法であって、
前記画像表示ユニットと前記保護パネルとの間に請求項１〜４のいずれか１項に記載の液状硬化性樹脂組成物を介在させる工程と、
前記保護パネル面側から光照射して前記液状硬化性樹脂組成物を硬化させる工程と、を有する画像表示用装置の製造方法。
【請求項６】
画像表示ユニットと、タッチパネルと、保護パネルと、を少なくとも備える画像表示用装置の製造方法であって、前記画像表示ユニットと前記タッチパネルとの間、及び／又は、前記タッチパネルと前記保護パネルとの間に請求項１〜４のいずれか１項に記載の液状硬化性樹脂組成物を介在させる工程と、前記保護パネル面側から光照射して前記液状硬化性樹脂組成物を硬化させる工程と、を有する画像表示用装置の製造方法。
【発明の詳細な説明】
【技術分野】
【０００１】
本発明は、液状硬化性樹脂組成物、これを用いた画像表示用装置の製造方法、及び画像表示用装置に関する。
【背景技術】
【０００２】
代表的な画像表示用装置として液晶表示装置が例示される。液晶表示装置は、液晶セル、その外側両面に貼り付けた偏光板、及びバックライトシステム等の光源からなる液晶パネルを含むものである。なお、液晶セルは、透明電極、画素パターン等を表面に形成した厚さ約１ｍｍ程度のガラス基板の間に数ミクロン程度のギャップを介して液晶を充填、シールしてなる。
【０００３】
この液晶パネルを構成する偏光板は、薄くて傷付きやすいため、特に、携帯電話、ゲーム機、デジカメ、車載用途等では、液晶パネルの前面に一定の空間を置いて透明な前面板（保護パネル）を設けた構造の液晶表示装置が一般的に用いられている。
【０００４】
さらに、近年、携帯電話、ゲーム機、デジカメ、車載部品、ノートパソコン、デスクトップパソコン、パソコン用モニター、大型液晶モニター等に、タッチパネルが搭載されるようになってきた。このような液晶表示装置の場合には、保護パネル、タッチパネル、及び液晶パネルがこの順で積層された積層構造となっており、保護パネルとタッチパネルとの間、タッチパネルと液晶パネルとの間に空間が存在する。
【０００５】
上述の液晶表示装置における空間が空気の場合には、この空間が光の散乱を起こす原因となり、それに起因してコントラストや輝度、透過率が低下し、さらには二重映りによる画質の低下が起こり得る。
【０００６】
そこで、特許文献１には保護パネルと液晶パネルの間の空間にオイル状材料を充填する方法が、特許文献２にはアクリルモノマーを共重合してなるシートを保護パネルと液晶パネルとの間に介在させる方法がそれぞれ提案されている。
【０００７】
また、フラットパネルディスプレイ（ＦＰＤ）の一つであるプラズマディスプレイパネル（ＰＤＰ）は、ＰＤＰの割れを防止するため、ＰＤＰから１〜５ｍｍ程度の空間を設け、厚さ３ｍｍ程度のガラスなどの保護パネルを前面（視認面側）に設けている。
【０００８】
そこで、上述の光の散乱などの防止及びディスプレイの割れ防止のために、特許文献３及び４には保護パネルと画像表示ユニット（例えば、プラズマ表示板、液晶パネル）との間、保護パネルとタッチパネルとの間、及びタッチパネルと画像表示ユニットとの間の空間（以下、「保護パネルと画像表示ユニット等との間の空間」ともいう。）に特定の樹脂からなる光学フィルムを介在させる方法が提案されている。
【先行技術文献】
【特許文献】
【０００９】
【特許文献１】特開平０５−０１１２３９号公報
【特許文献２】特開２００４−１２５８６８号公報
【特許文献３】特開２００４−０５８３７６号公報
【特許文献４】特開２００９−０２４１６０号公報
【発明の概要】
【発明が解決しようとする課題】
【００１０】
しかしながら、特許文献１で使用されているオイルは、漏れを防ぐためのシールが難しく、また液晶パネルに使用されている材料を侵す可能性があり、保護パネルが割れた場合にオイルが漏れ出すという問題がある。
【００１１】
また、特許文献３に記載の樹脂からなる光学フィルムでは、ディスプレイに適用後、短時間の耐湿熱試験を行うと白濁してしまうという問題がある。
【００１２】
さらに、特許文献２及び４の光学フィルム（シート）については、より大型化された液晶表示装置等の画像表示用装置に適用した場合に改善の余地がある。すなわち、大型画像表示用装置に対応する大面積の光学フィルムを均一に作製することは困難であり、さらにそのような光学フィルムを作製できたとしても、大面積の光学フィルムを均一に大型画像表示用装置上に積層することは難しい。光学フィルムを均一に積層することができないと、色ムラ等の不具合の原因となり得る。
【００１３】
そのため、本発明者らは、樹脂層を均一に形成するため、液状硬化性樹脂組成物を用いることを検討した。この場合、硬化の際の体積収縮率が大きいと、硬化の際に歪が発生して基板の反りや色ムラの原因となるなどの問題を有する。
【００１４】
また、特許文献２〜４で使用されている光学フィルム、又は充填した樹脂の弾性率が高い場合、熱膨張により画像表示ユニットにかかる応力が集中した部分では色ムラ等の不具合の原因となり得る。
【００１５】
そこで本発明は、画像表示用装置における保護パネルと画像表示ユニット等との間の空間を充填するために好適に適用し得、且つ、硬化収縮性が小さく、硬化後の弾性率が小さい材料、並びに当該材料を用いた画像表示用装置の製造方法及び画像表示用装置を提供することを目的とする。
【課題を解決するための手段】
【００１６】
上記事情に鑑み本発明者らは、以下の（Ａ）〜（Ｄ）に係る成分を含有し、更に、（Ｂ）成分及び（Ｃ）成分の組成比を所定範囲とすることで、硬化収縮性、及び、硬化後の弾性率が小さくなることを見出して、本発明を完成するに至った。
【００１７】
すなわち本発明は、以下の［１］〜［３］を提供するものである。
［１］（Ａ）可塑剤（以下、場合により（Ａ）成分と呼ぶ）、（Ｂ）分子内にエチレン性不飽和結合を有する重合体（以下、場合により（Ｂ）成分と呼ぶ）、（Ｃ）分子内に１個のエチレン性不飽和基を有する単量体（以下、場合により（Ｃ）成分と呼ぶ）、及び（Ｄ）重合開始剤（以下、場合により（Ｄ）成分と呼ぶ）を含有し、（Ｂ）成分の含有量が（Ａ）成分、（Ｂ）成分及び（Ｃ）成分の総量に対して１０〜３０質量％、（Ｃ）成分の含有量が（Ａ）成分、（Ｂ）成分及び（Ｃ）成分の総量に対して１〜１０質量％である液状硬化性樹脂組成物（以下、単に「硬化性樹脂組成物」ともいう。）。
［２］画像表示ユニットと、保護パネルと、を少なくとも備える画像表示用装置の製造方法であって、
前記画像表示ユニットと前記保護パネルとの間に前記［１］に記載の液状硬化性樹脂組成物を介在させる工程と、
前記保護パネル面側から光照射して前記液状硬化性樹脂組成物を硬化させる工程と、を有する画像表示用装置の製造方法。
［３］前記［２］に記載の製造方法により製造される画像表示用装置。
【発明の効果】
【００１８】
本発明の硬化性樹脂組成物は、（Ｂ）成分、（Ｃ）成分を前記の組成比とすることで、硬化収縮率を小さく、且つ、硬化後の弾性率を小さくすることができる。かかる硬化性樹脂組成物は硬化収縮率、硬化後の弾性率が小さいので、光又は熱で硬化させた場合に生じ得る基板の反り、熱膨張による画像表示ユニットへの局所的な加圧等に起因する画像表示ムラを抑制することができる。
また本発明の硬化性樹脂組成物は液状で存在するので、保護パネルと画像表示ユニット等との間の空間に均一に充填することができる。よって、本発明の硬化性樹脂組成物は大型画像表示用装置における保護パネルと画像表示ユニット等との間の空間を充填するために好適に使用し得る。
さらに、本発明の硬化性樹脂組成物は硬化したときの透明性に優れるので、画像表示用装置の製造に用いられる材料として好適に使用できる。
【００１９】
本発明によれば、保護パネルと画像表示ユニット等との間の空間に樹脂組成物を充填した後に硬化させる画像表示用装置の製造工程において、硬化性樹脂組成物が、硬化収縮率が小さく、硬化後の弾性率が小さくなる特性を示すため、画像表示ユニットに局所的に与える応力を軽減できる製造方法を提供することができる。
【００２０】
また、本発明によれば、耐衝撃性を有し、二重写りがなく鮮明でコントラストの高い画像が得られる画像表示用装置を提供することができる。
【図面の簡単な説明】
【００２１】
【図１】本発明の画像表示用装置の一例である液晶表示装置の一実施形態を模式的に示す側面断面図である。
【図２】本発明の画像表示用装置の一例である液晶表示装置の一実施形態である、タッチパネルを搭載した液晶表示装置を模式的に示す側面断面図である。
【発明を実施するための形態】
【００２２】
以下、図面を参照しながら本発明の実施形態について詳細に説明するが、この実施形態により本発明が限定されるものではない。なお、図面中、同一又は相当部分には同一符号を付し、重複する説明は省略する。
【００２３】
本明細書における「（メタ）アクリレート」とは、「アクリレート」及びそれに対応する「メタクリレート」を意味する。同様に「（メタ）アクリル」とは、「アクリル」及びそれに対応する「メタクリル」を意味し、「（メタ）アクリロイル」とは「アクリロイル」及びそれに対応する「メタクリロイル」を意味する。
【００２４】
「エチレン性不飽和結合」とは、ビニル基または（メタ）アクリロイル基を意味する。
【００２５】
本発明の硬化性樹脂組成物は、（Ａ）可塑剤、（Ｂ）分子内にエチレン性不飽和結合を有する重合体、（Ｃ）分子内に１個のエチレン性不飽和基を有する単量体、及び（Ｄ）重合開始剤を含有する。
【００２６】
＜（Ａ）成分：可塑剤＞
（Ａ）成分の可塑剤とは実質的に（メタ）アクリロイル基を有さない成分であることを意味する。
なお、「実質的に（メタ）アクリロイル基を有さない」とは、平均官能基数が、０．１以下であることを意味する。
（Ａ）成分の数平均分子量は、配合後の粘度と揮発性、作業性の観点から３５０〜３００００が好ましく、４００〜１００００がより好ましい。
【００２７】
なお、本明細書において、分子量は、ゲルパーミエーションクロマトグラフィー（ＧＰＣ）によって測定し、標準ポリスチレンの検量線を用いて換算した値とする。また、数平均分子量、重量平均分子量及び分散度は、高分子中に分子量Ｍｉの分子が、Ｎｉ個存在するとして、以下のように定義される。
（ａ）数平均分子量（Ｍｎ）
Ｍｎ＝Σ（ＮiＭi）／ΣＮｉ＝ΣＸiＭi
（Ｘi＝分子量Ｍiの分子のモル分率＝Ｎi／ΣＮi）
（ｂ）重量平均分子量（Ｍｗ）
Ｍｗ＝Σ（ＮiＭi2）／ΣＮiＭi＝ΣＷiＭi
（Ｗi＝分子量Ｍiの分子の重量分率＝ＮiＭi／ΣＮiＭi）
（ｃ）分子量分布（分散度）
分散度＝Ｍｗ／Ｍｎ
【００２８】
（Ａ）成分としては、例えば、ブタジエンゴム、イソプレンゴム、シリコンゴム、スチレンブタジエンゴム、クロロプレンゴム、ニトリルゴム、ブチルゴム、エチレンプロピレンゴム、アクリルゴム、クロルスルホン化ポリエチレンゴム、フッ素ゴム、水素化ニトリルゴム、エピクロルヒドリンゴムなどのゴム系オリゴマー；ウレタンオリゴマー；ポリブテン、水添ポリブテン、水添α−オレフィンオリゴマー、アタクチックポリプロピレンなどのポリビニル系オリゴマー；ビフェニル、トリフェニルなどの芳香族系オリゴマー；水添液状ポリブタジエンなどの水添ポリエン系オリゴマー；パラフィン油、塩化パラフィン油などのパラフィン系オリゴマー；ナフテン油などのシクロパラフィン系オリゴマー；ジメチルフタレート、ジエチルフタレート、ジブチルフタレート、ジ−（２−エチルヘキシル）フタレート、ジ−ｎ−オクチルフタレート、ジイソブチルフタレート、ジヘプチルフタレート、ジフェニルフタレート、ジイソデシルフタレート、ジトリデシルフタレート、ジウンデシルフタレート、ジ（ヘプチル，ノニル，ウンデシル）フタレート、ベンジルフタレート、ブチルベンジルフタレート、ジノニルフタレート、ジシクロヘキシルフタレートなどのフタル酸誘導体；ジメチルイソフタレート、ジ−（２−エチルヘキシル）イソフタレート、ジイソオクチルイソフタレートなどのイソフタル酸誘導体；ジ−（２−エチルヘキシル）テトラヒドロフタレート、ジ−ｎ−オクチルテトラヒドロフタレート、ジイソデシルテトラヒドロフタレートなどのテトラヒドロフタル酸誘導体；ジ−ｎ−ブチルアジペート、ジ（２−エチルヘキシル）アジペート、ジイソデシルアジペート、ジイソノニルアジペートなどのアジピン酸誘導体；ジ−（２−エチルヘキシル）アゼレート、ジイソオクチルアゼレート、ジ−ｎ−ヘキシルアゼレートなどのアゼライン酸誘導体；ジ−ｎ−ブチルセバケート、ジ−（２−エチルヘキシル）セバケートなどのセバシン酸誘導体；ジ−ｎ−ブチルマレート、ジメチルマレート、ジエチルマレート、ジ−（２−エチルヘキシル）マレートなどのマレイン酸誘導体；ジ−ｎ−ブチルフマレート、ジ−（２−エチルヘキシル）フマレートなどのフマル酸誘導体；トリ−（２−エチルヘキシル）トリメリテート、トリ−ｎ−オクチルトリメリテート、トリイソデシルトリメリテート、トリイソオクチルトリメリテート、トリ−ｎ−ヘキシルトリメリテート、トリイソノニルトリメリテートなどのトリメリット酸誘導体；テトラ−（２−エチルヘキシル）ピロメリテート、テトラ−ｎ−オクチルピロメリテートなどのピロメリット酸誘導体；トリエチルシトレート、トリ−ｎ−ブチルシトレート、アセチルトリエチルシトレート、アセチルトリ−（２−エチルヘキシル）シトレートなどのクエン酸誘導体；モノメチルイタコネート、モノブチルイタコネート、ジメチルイタコネート、ジエチルイタコネート、ジブチルイタコネート、ジ−（２−エチルヘキシル）イタコネートなどのイタコン酸誘導体；ブチルオレート、グリセリルモノオレート、ジエチレングリコールモノオレートなどのオレイン酸誘導体；メチルアセチルリシノレート、ブチルアセチルリシノレート、グリセリルモノリシノレート、ジエチレング���コールモノリシノレートなどのリシノール酸誘導体；ｎ−ブチルステアレート、グリセリンモノステアレート、ジエチレングリコールジステアレートなどのステアリン酸誘導体；ジエチレングリコールモノラウレート、ジエチレングリコールジペラルゴネート、ペンタエリスリトール脂肪酸エステルなどのその他の脂肪酸誘導体；トリエチルホスフェート、トリブチルホスフェート、トリ−（２−エチルヘキシル）ホスフェート、トリブトキシエチルホスフェート、トリフェニルホスフェート、クレジルジフェニルホスフェート、トリクレジルホスフェート、トリキシレニルホスフェート、トリス（クロロエチル）ホスフェートなどのリン酸誘導体；ジエチレングリコールジベンゾエート、ジプロピレングリコールジベンゾエート、トリエチレングリコールジベンゾエート、トリエチレングリコールジ−（２−エチルブチレート）、トリエチレングリコールジ−（２−エチルヘキソエート）、ジブチルメチレンビスチオグリコレートなどのグリコール誘導体；グリセロールモノアセテート、グリセロールトリアセテート、グリセロールトリブチレートなどのグリセリン誘導体；エポキシ化大豆油、エポキシヘキサヒドロフタル酸ジイソデシル、エポキシトリグリセライド、エポキシ化オレイン酸オクチル、エポキシ化オレイン酸デシルなどのエポキシ誘導体が挙げられ、これらは１種を単独で又は２種以上を組み合わせて用いることができる。
【００２９】
（Ａ）成分として用いられる上記ウレタンオリゴマーは、例えば、（ｂ１）ジオール化合物と、（ｂ２）イソシアネート基を有する化合物とを反応させて得ることができる。
（ｂ１）ジオール化合物としては、例えば、ポリエチレングリコール、ポリプロピレングリコール、ポリテトラメチレングリコール等のポリエーテルジオール；ポリブタジエンジオール、ポリイソプレンジオール、水添ポリブタジエンジオール、水添ポリイソプレンジオール等のポリオレフィンジオール；ポリエステルジオール；ポリカプロラクトンジオール；シリコーンジオール；ポリカーボネートジオールが挙げられる。これらの中でも特に、応力・衝撃の緩和、透明性、接着性及び（Ｂ）成分との相溶性の観点から水添ポリブタジエンジオールが好ましい。
【００３０】
上記（ｂ２）イソシアネート基を有する化合物としては、例えば、下記一般式（１）で表されるジイソシアネート化合物が挙げられる。
【化１】
0006014999.tif 000002
（式（１）中、Ｘは２価の有機基を示す。）
上記一般式（１）中のＸで示される２価の有機基としては、例えば、炭素数１〜２０の脂肪族基、炭素数５〜２０の脂環式基、未置換若しくはメチル基等の炭素数１〜５の低級アルキル基で置換されているフェニレン基及びナフチレン基等のアリーレン基が挙げられる。前記炭素数１〜２０の脂肪族基は、炭素数１〜２０の脂肪族炭化水素基であることがより好ましい。
上記一般式（１）で表されるジイソシアネート類としては、例えば、ジフェニルメタン−２，４'−ジイソシアネート；３，２'−、３，３'−、４，２'−、４，３'−、５，２'−、５，３'−、６，２'−又は６，３'−ジメチルジフェニルメタン−２，４'−ジイソシアネート；３，２'−、３，３'−、４，２'−、４，３'−、５，２'−、５，３'−、６，２'−又は６，３'−ジエチルジフェニルメタン−２，４'−ジイソシアネート；３，２'−、３，３'−、４，２'−、４，３'−、５，２'−、５，３'−、６，２'−又は６，３'−ジメトキシジフェニルメタン−２，４'−ジイソシアネート；ジフェニルメタン−４，４'−ジイソシアネート；ジフェニルメタン−３，３'−ジイソシアネート；ジフェニルメタン−３，４'−ジイソシアネート等のジフェニルメタンジイソシアネート化合物及びこれらの水添物；、ジフェニルエーテル−４，４'−ジイソシアネート；ベンゾフェノン−４，４'−ジイソシアネート；ジフェニルスルホン−４，４'−ジイソシアネート；トリレン−２，４−ジイソシアネート；トリレン−２，６−ジイソシアネート；ｍ−キシリレンジイソシアネート；ｐ−キシリレンジイソシアネート；１，５−ナフタレンジイソシアネート；４，４'−〔２，２ビス（４−フェノキシフェニル）プロパン〕ジイソシアネート；トリレンジイソシアネート等の芳香族ジイソシアネート；ヘキサメチレンジイソシアネート；２，２，４−トリメチルヘキサメチレンジイソシアネート；２，４，４−トリメチルヘキサメチレンジイソシアネート；イソホロンジイソシアネート；４，４'−ジシクロヘキシルメタンジイソシアネート；トランスシクロヘキサン−１，４−ジイソシアネート；水添ｍ−キシリレンジイソシアネート；リジンジイソシアネート等の脂肪族又は脂環式ジイソシアネートが挙げられる。これらのジイソシアネート類の中で、透明性をより向上できる観点から、一般式（１）中のＸが炭素数１〜２０の脂肪族基又は炭素数５〜２０の脂環式基を有する基である、脂肪族又は脂環式ジイソシアネート化合物を使用することが好ましい。これらは、１種を単独で又は２種以上を組み合わせて使用することができる。
【００３１】
また、上記一般式（１）で表されるジイソシアネート類は、経日変化を避けるために必要なブロック剤で安定化したものを使用してもよい。ブロック剤としては、ヒドロキシアクリレート、ブタノールを代表とするアルコール類、フェノール、オキシム等が挙げられるが、特に制限はない。
【００３２】
上記の（Ａ）成分の中でも、ゴム系オリゴマー、ウレタンオリゴマー、二塩基酸系可塑剤（例えば、フタル酸誘導体、イソフタル酸誘導体、テトラヒドロフタル酸誘導体、アジピン酸誘導体、アゼライン酸誘導体、セバシン酸誘導体、マレイン酸誘導体、フマル酸誘導体、イタコン酸誘導体）、又はこれらの組み合わせが好ましい。
（Ｂ）成分が（メタ）アクリロイル基を含有するイソプレン重合体である場合は、揮発性、粘度、作業性、耐黄変性、相溶性、耐熱性、及び低誘電率化の観点から、（Ａ）成分は、ブタジエンゴム又はイソプレンゴム等のゴム系オリゴマーが好ましく、ゴム系オリゴマーとセバシン酸誘導体との組み合わせがより好ましく、ブタジエンゴム又はイソプレンゴムと、ジ−（２−エチルヘキシル）セバケートの組み合わせが更に好ましく、ブタジエンゴムとジ−（２−エチルヘキシル）セバケートとの組み合わせがより更に好ましい。
ゴム系オリゴマーとセバシン酸誘導体とを組み合わせで用いる場合の重量比（セバシン酸誘導体／ゴム系オリゴマー）は、ゴム系オリゴマーの種類によって適宜変更可能であるが、０．１〜１０が好ましく、０．３〜５がより好ましく、０．５〜２が更に好ましい。
【００３３】
＜（Ｂ）成分：分子内にエチレン性不飽和結合を有する重合体＞
（Ｂ）成分である分子内にエチレン性不飽和結合を有する重合体としては、例えば、（メタ）アクリロイル基を有するポリエステル重合体、（メタ）アクリロイル基を有するウレタン重合体、ポリエチレングリコールモノ（メタ）アクリレート、ポリエチレングリコールジ（メタ）アクリレート、ポリプロピレングリコールモノ（メタ）アクリレート、ポリプロピレングリコールジ（メタ）アクリレート、（メタ）アクリロイル基を有するブタジエン重合体、（メタ）アクリロイル基を有するイソプレン重合体が挙げられる。
これらの中でも特に、透明性、耐黄変性、及び種々の特性バランスの観点から、（メタ）アクリロイル基を有するウレタン重合体又は（メタ）アクリロイル基を有するイソプレン重合体が好ましく、耐黄変性及び低誘電率化の観点から、（メタ）アクリロイル基を有するイソプレン重合体がより好ましい。
【００３４】
（メタ）アクリロイル基を有するイソプレン重合体としては、例えば、下記一般式（２）で表される化合物が挙げられる。
【化２】
0006014999.tif 000003
式（２）中、ｍは５０〜１０００の数を示し、ｎは１〜５の数を示し、Ｒ1は水素原子またはメチル基を示す。ｍは１００〜８００が好ましく、１５０〜７００が好ましく、２００〜６００が更に好ましい。ｎは１．５〜４が好ましく、２〜３．５がより好ましく、２〜３が更に好ましい。
前記一般式（２）で表される化合物は、ＵＣ１０２、ＵＣ２０３（株式会社クラレ製）として商業的に入手可能である。
【００３５】
また、（メタ）アクリロイル基を有するウレタン重合体は、（ｂ１）ジオール化合物と、（ｂ２）イソシアネート基を有する化合物とを反応させて得られた化合物（以下、「ウレタン重合体」と呼ぶ場合もある）と、（ｂ３）モノヒドロキシ（メタ）アクリレート、又は（ｂ４）（メタ）アクリロイル基を有するモノカルボン酸、若しくは（メタ）アクリロイル基を有するモノイソシアネート化合物とを反応させることで得ることができる。
（ｂ１）ジオール化合物と、（ｂ２）イソシアネート基を有する化合物は、前記したものと同様の化合物を用いることができる。
【００３６】
ウレタン重合体の末端がイソシアネート基である場合には、（メタ）アクリロイル骨格を導入するための化合物として、（ｂ３）モノヒドロキシ（メタ）アクリレート化合物等のイソシアネート基と反応可能な化合物を使用することができる。
（ｂ３）モノヒドロキシ（メタ）アクリレート化合物としては、例えば、２−ヒドロキシエチル（メタ）アクリレート、２−ヒドロキシプロピル（メタ）アクリレート、４−ヒドロキシブチル（メタ）アクリレート、１，４−シクロヘキサンジメタノールモノ(メタ)アクリレート、上記各（メタ）アクリレートのカプロラクトン又は酸化アルキレン付加物、グリセリンジ（メタ）アクリレート、トリメチロールジ（メタ）アクリレート、ペンタエリスリトールトリ（メタ）アクリレート、ジペンタエリスリトールペンタ（メタ）アクリレート、ジトリメチロールプロパントリ（メタ）アクリルレート、２−アクリロキシエタノールが挙げられる。これらの化合物は、１種を単独で又は２種以上を組み合わせて用いることができる。
【００３７】
ウレタン重合体の末端が水酸基である場合には、（メタ）アクリロイル骨格を導入するための化合物として、（ｂ４）（メタ）アクリロイル基を有するモノカルボン酸、若しくは（メタ）アクリロイル基を有するモノイソシアネート化合物等の水酸基と反応可能な化合物を使用することができる。
（メタ）アクリロイル基を有するモノカルボン酸としては、例えば、（メタ）アクリル酸が挙げられ、（メタ）アクリロイル基を有するモノイソシアネート化合物としては、例えば、２−イソシアネートエチル（メタ）アクリレートが挙げられる。
【００３８】
また、（メタ）アクリロイル基を有するウレタン重合体は、上記以外の方法で製造することもできる。
（メタ）アクリロイル基を有するウレタン重合体の上記以外の製造方法としては、例えば、（ｂ１）ジオール化合物と、（ｂ３）モノヒドロキシ（メタ）アクリレートを各々所定量混合し、所定の温度に昇温した後、（ｂ２）イソシアネート基を有する化合物の所定量を所定の時間かけて、（ｂ１）成分と（ｂ３）成分の混合物中に加えて反応させることでも得ることができる。
【００３９】
（Ｂ）成分における平均官能基数は、硬化性樹脂組成物の硬化収縮率、弾性率をより低減できる観点から、０．５〜３であることが好ましく、０．５〜２．５であることがより好ましく、０．５〜２であることが更に好ましい。なお、「官能基数」とは（Ｂ）成分の１分子中の官能基（（メタ）アクリロイル基などのエチレン性不飽和結合）の数を示し、「平均官能基数」とは、（Ｂ）成分全体における分子当りの官能基数の平均値を示す。
【００４０】
（Ｂ）成分の数平均分子量は、配合後の粘度、作業性、硬化物の靭性、弾性率の観点から、１０００〜４００００であることが好ましく、２０００〜３００００であることがより好ましく、２５００〜２００００であることが更に好ましい。
硬化性樹脂組成物における（Ｂ）成分の含有量は、硬化性、硬化収縮率、弾性率の観点から、（Ａ）〜（Ｃ）成分の総量に対して、１０〜３０質量％である。（Ｂ）成分の含有量が１０質量％未満であると、硬化性樹脂組成物の硬化性、耐熱性が低下する。また、（Ｂ）成分の含有量が３０質量％を超えると、硬化収縮率、弾性率が高くなり画像表示用装置に用いた場合の信頼性が低下する。（Ｂ）成分の含有量は１５〜２５質量％であることが好ましく、１８〜２２質量％であることがより好ましい。このような範囲とすることで、硬化収縮率、及び、硬化後の弾性率をより小さくすることができる。
【００４１】
＜（Ｃ）成分：分子内に１個のエチレン性不飽和基を有する単量体＞
（Ｃ）成分である分子内に１個のエチレン性不飽和基を有する単量体は、常温（２５℃）で液状であることが好ましく、下記一般式（３）で表されるアルキル（メタ）アクリレート（以下、「（Ｃ１）成分」ともいう。）、並びに、分子内に（メタ）アクリル基及び、水酸基、エーテル結合若しくはアミド基を有する化合物（以下、「（Ｃ２）成分」ともいう。）を含むことが好ましい。これらの中でも、防湿性の観点から（Ｃ１）成分がより好ましい。
（Ｃ）成分が単量体である場合は、総炭素数２〜４０の整数であることが好ましく、総炭素数３〜３０の整数であることがより好ましく、総炭素数４〜２０の整数であることが更に好ましい。
（Ｃ）成分が重合体である場合、その数平均分子量は、６０〜９００が好ましく、８０〜６００がより好ましく、１００〜３００が更に好ましい。
【化３】
0006014999.tif 000004
式（３）中、Ｒ2は水素原子又はメチル基を示し、Ｒ3は炭素数４〜２０のアルキル基を示す。柔軟性をより付与させる観点から、Ｒ3は炭素数６〜１８のアルキル基が好ましく、８〜１６のアルキル基がより好ましい。
【００４２】
＜（Ｃ１）成分＞
上記一般式（３）で表されるアルキル（メタ）アクリレートとしては、例えば、ｎ−ブチル（メタ）アクリレート、ｔｅｒｔ−ブチル（メタ）アクリレート、イソブチル（メタ）アクリレート、ｎ−ペンチル（メタ）アクリレート、ｎ−オクチル（メタ）アクリレート、イソオクチル（メタ）アクリレート、２−エチルヘキシル（メタ）アクリレート、イソデシル（メタ）アクリレート、ｎ−ヘキシル（メタ）アクリレート、ステアリル（メタ）アクリレート、ラウリル（メタ）アクリレート、トリデシル（メタ）アクリレート等が挙げられる。これらの中でも、耐湿熱信頼性及び塗工時の作業性の観点から、ラウリル（メタ）アクリレートが好ましい。これらは、単独で又は２種類以上組み合わせて用いることができる。
【００４３】
＜（Ｃ２）成分＞
分子内に（メタ）アクリル基及び、水酸基、エーテル結合若しくはアミド基を有する化合物としては、例えば、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレート等の水酸基含有（メタ）アクリレート；ヒドロキシエチル（メタ）アクリルアミド等の水酸基含有（メタ）アクリルアミド；アクリロイルモルホリン等のモルホリン基含有（メタ）アクリレート、ジメチルアクリルアミド、イソプロピルアクリルアミド、ジメチルアミノプロピルアクリルアミド、ヒドロキシエチルアクリルアミド（イソボルニルアクリレート）が挙げられる。これらの中でも特に、耐湿熱信頼性及び塗工時の作業性の観点から、４−ヒドロキシブチルアクリレート、アクリロイルモルホリンが好ましい。これらのアクリレートは２種類以上を組み合わせて使用してもよい。
【００４４】
硬化性樹脂組成物における（Ｃ）成分の含有量は、（Ａ）〜（Ｃ）成分の総量に対して、１〜１０質量％である。（Ｃ）成分の含有量が１質量％未満であると、硬化性樹脂組成物の硬化性、耐熱性が低下する。また、（Ｃ）成分の含有量が１０質量％を超えると、硬化収縮率、弾性率が高くなり画像表示用装置に用いた場合の信頼性が低下する。（Ｃ）成分は、３〜８質量％が好ましく、５〜６質量％がより好ましい。このような範囲とすることで、硬化収縮率、硬化後の弾性率をより小さくすることができる。
【００４５】
なお、（Ａ）〜（Ｃ）成分の総量は、硬化性樹脂組成物全体の総量に対して、７０質量％以上が好ましく、８０質量％以上がより好ましく、９０質量％以上が更に好ましい。
【００４６】
＜（Ｄ）成分：重合開始剤＞
（Ｄ）重合開始剤としては、（Ｄ１）光重合開始剤又は（Ｄ２）熱重合開始剤のいずれも使用することができ、これらを併用してもよい。
（Ｄ１）光重合開始剤としては、例えば、ベンゾフェノン系、アントラキノン系、ベンゾイン系、スルホニウム塩、ジアゾニウム塩、オニウム塩等の公知の材料を使用することができる。これらは、特に紫外線に感度を有する。
（Ｄ１）光重合開始剤の具体例としては、ベンゾフェノン、Ｎ，Ｎ’−テトラメチル−４，４’−ジアミノベンゾフェノン（ミヒラーケトン）、Ｎ，Ｎ−テトラエチル−４，４’−ジアミノベンゾフェノン、４−メトキシ−４’−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロル−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ−１，２−ジフェニルエタン−１−オン、２−ヒドロキシ−２−メチル−１−フェニルプロパン−１−オン等の芳香族ケトン化合物、ベンゾイン、メチルベンゾイン、エチルベンゾイン等のベンゾイン化合物、ベンゾインメチルエーテル、ベンゾインエチルエーテル、ベンゾインイソブチルエーテル、ベンゾインフェニルエーテル等のベンゾインエーテル化合物、ベンジル、２，２−ジエトキシアセトフェノン、ベンジルジメチルケタール、β−（アクリジン−９−イル）アクリル酸のエステル化合物、９−フェニルアクリジン、９−ピリジルアクリジン、１，７−ジアクリジノヘプタン等のアクリジン化合物、２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体、２−ベンジル−２−ジメチルアミノ−１−（４−モリホリノフェニル）−１−ブタノン、２−メチル−１−［４−（メチルチオ）フェニル］−２−モルホリノ−１−プロパン、ビス（２，４，６−トリメチルベンゾイル）−フェニルフォスフィンオキサイド、オリゴ（２−ヒドロキシ−２−メチル−１−（４−（１−メチルビニル）フェニル）プロパノン）が挙げられる。
【００４７】
また、特に、硬化性樹脂組成物を着色させず、透明性を向上させる光重合開始剤としては、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン系化合物、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物、オリゴ（２−ヒドロキシ−２−メチル−１−（４−（１−メチルビニル）フェニル）プロパノン）及びこれらを組み合わせたものが好ましい。
【００４８】
また、厚膜を作製するための光重合開始剤としては、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物が好ましい。
これらの光重合開始剤は複数を組み合わせて使用してもよい。
【００４９】
（Ｄ２）熱重合開始剤は、熱によりラジカルを発生する開始剤である。その具体例としては、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、ｔ−ヘキシルパーオキシピバレート、（３，５，５−トリメチルヘキサノイル）パーオキシド、ジプロピオニルパーオキシド、ラウロイルパーオキシド、ジアセチルパーオキシドのような有機過酸化物；２，２’−アゾビスイソブチロニトリル、２，２’−アゾビス（２−メチルブチロニトリル）、１，１’−アゾビス（シクロヘキサン−１−カルボニル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］のようなアゾ系化合物が挙げられる。
【００５０】
硬化性樹脂組成物における（Ｄ）重合開始剤の含有量は、（Ａ）〜（Ｃ）成分の総量に対して、０．０１〜５質量％が好ましく、０．０２〜３質量％がより好ましく、０．０３〜２質量％が更に好ましい。
【００５１】
（Ｄ）重合開始剤として（Ｄ１）光重合開始剤を使用するときは、その含有量は、（Ａ）〜（Ｃ）成分の総量に対して、０．１〜５質量％が好ましく、（Ｄ２）熱重合開始剤を使用するときは、その含有量は、（Ａ）〜（Ｃ）成分の総量に対して、０．０１〜１質量％が好ましい。なお、（Ｄ１）光重合開始剤と（Ｄ２）熱重合開始剤とを併用するときは、それぞれこれらの範囲で使用することが好ましい。
【００５２】
硬化反応は、活性エネルギー線の照射による硬化反応、熱による硬化反応、又はこれらの併用により行うことができる。活性エネルギー線とは、紫外線、電子線、α線、β線、γ線等をいう。
【００５３】
なお、硬化性樹脂組成物を塗布あるいは注型して硬化する場合は、液晶パネルに使用している偏向板の高温耐性が低い等の理由から加熱することが困難な場合もある。この場合、光で重合可能な（Ｄ１）光重合開始剤を用いることが好ましい。
【００５４】
本実施形態の硬化性樹脂組成物は、作業性及びボイド（硬化性樹脂組成物中の気泡）抑制の観点から、実質的に有機溶媒を含有しないことが好ましい。なお、「実質的に有機溶媒を含まない」とは、本発明の特性を著しく低下させない程度であれば、有機溶媒が微量に存在してもよいことを意味する。具体的には、有機溶媒の含有量が硬化性樹脂組成物の総量基準で１０００ｐｐｍ以下であればよく、５００ｐｐｍ以下であることが好ましく、１００ｐｐｍ以下であることがより好ましい。また、有機溶媒は含有しないことが更に好ましい。ここで有機溶媒とは、分子内にエチレン性不飽和結合を有さず、２５℃において液状であり、且つ、大気圧における沸点が２５０℃以下の有機化合物とする。
【００５５】
実質的に有機溶媒を含有しない本実施形態の硬化性樹脂組成物の粘度（２５℃）は、５００〜５０００ｍＰａ・ｓであることが好ましく、１０００〜４０００ｍＰａ・ｓであることがより好ましい。粘度は、Ｂ型粘度計（東機産業製ＢＬ２）により測定した値とする。
【００５６】
本実施形態の硬化性樹脂組成物を硬化させた場合の硬化収縮率は、保護パネル、画像表示ユニット等の基板の反りをさらに高度に抑制する観点から、１．０％未満であることが好ましく、０．６％未満であることがより好ましい。このような範囲とすることで画像表示ユニットに反りが生じにくくなり、色ムラ等の不具合が発生しにくくなる。
【００５７】
本実施形態の硬化性樹脂組成物を硬化させた場合の弾性率は、画像表示ユニット等への局所的な応力付加を抑制して、加熱、熱衝撃による色ムラ防止の観点から、１６０００Ｐａ以下であることが好ましく、８０００Ｐａ以下であることがより好ましく、５０００Ｐａ以下であることが更に好ましい。当該弾性率が１６０００Ｐａ以下である場合、画像表示用装置に局所的な応力が付加された場合であっても、画像表示ユニットに加わる応力の分散ができるため、色ムラ等の不具合を引き起こしにくくなる。加熱したときに硬化物から液状物が分離したり、垂れ落ちたりしない程度であれば弾性率の下限値に限りはない。弾性率は、膜厚ｔ＝０．５ｍｍの硬化物をレオメーター（Ａｎｔｏｎ−Ｐａａｒ社製ＭＣＲ−３０１）により６０℃で測定した貯蔵弾性率を弾性率の値とする。
【００５８】
本実施形態の硬化性樹脂組成物は、画像表示ユニット保護用組成物として使用される。
また、硬化性樹脂組成物の硬化後の透過率は、９０％以上が好ましく、９５％以上がより好ましく、９８％以上が更に好ましい。
【００５９】
＜画像表示用装置＞
以下、本実施形態の硬化性樹脂組成物を用いることにより製造することが可能な画像表示用装置の一例である液晶表示装置について説明する。
【００６０】
図１は、本発明の液晶表示装置の一実施形態を模式的に示す側面断面図である。図１に示す液晶表示装置は、バックライトシステム５０、偏光板２２、液晶表示セル１０及び偏光板２０がこの順で積層されてなる画像表示ユニット１と、液晶表示装置の視認側となる偏光板２０の上面に設けられた透明樹脂層３２と、その表面に設けられた透明保護基板（保護パネル）４０とから構成される。透明樹脂層３２は、本実施形態の硬化性樹脂組成物の硬化体から構成される。
【００６１】
図２は、本発明の液晶表示装置の一実施形態である、タッチパネルを搭載した液晶表示装置を模式的に示す側面断面図である。図２に示す液晶表示装置は、バックライトシステム５０、偏光板２２、液晶表示セル１０及び偏光板２０がこの順で積層されてなる画像表示ユニット１と、液晶表示装置の視認側となる偏光板２０の上面に設けられた透明樹脂層３２と、透明樹脂層３２の上面に設けられたタッチパネル３０と、タッチパネル３０の上面に設けられた透明樹脂層３１と、その表面に設けられた透明保護基板４０とから構成される。
【００６２】
なお、図２の液晶表示装置においては、画像表示ユニット１とタッチパネル３０との間、及びタッチパネル３０と透明保護基板４０との間の両方に透明樹脂層が介在しているが、透明樹脂層はこれらの少なくとも一方に介在していればよい。また、タッチパネルがオンセルとなる場合は、タッチパネルと液晶表示セルが一体化される。その具体例としては、図１の液晶表示装置の液晶表示セル１０が、オンセルで置き換えられたものが挙げられる。
【００６３】
図１及び２に示す液晶表示装置によれば、本実施形態の硬化性樹脂組成物の硬化体を透明樹脂層３１又は３２として備えるので、耐衝撃性を有し、二重写りがなく鮮明でコントラストの高い画像が得られる。
【００６４】
液晶表示セル１０は、当技術分野で周知の液晶材料から構成されるものを使用することができる。また、液晶材料の制御方法によって、ＴＮ（Ｔｗｉｓｔｅｄ  Ｎｅｍａｔｉｃ）方式、ＳＴＮ（Ｓｕｐｅｒ−ｔｗｉｓｔｅｄ  ｎｅｍａｔｉｃ）方式、ＶＡ（Ｖｉｒｔｉｃａｌ  Ａｌｉｇｎｍｅｎｔ）方式  、ＩＰＳ（Ｉｎ−Ｐｌａｃｅ−Ｓｗｉｔｃｈｉｎｇ）方式等に分類されるが、本発明では、いずれの制御方法を使用した液晶表示セルであってもよい。
【００６５】
偏光板２０及び２２としては、当技術分野で一般的な偏光板を使用することができる。
それら偏光板の表面は、反射防止、防汚、ハードコート等の処理がなされていてもよい。そのような表面処理は、偏光板の片面に対して、又はその両面に対して実施されていてよい。
【００６６】
タッチパネル３０としては、当技術分野で一般的に用いられているものを使用することができる。
【００６７】
透明樹脂層３１又は３２は、例えば０．０２ｍｍ〜３ｍｍの厚さで形成することができる。特に、本実施形態の硬化性樹脂組成物においては厚膜に対して有効であり、０．１ｍｍ以上の透明樹脂層３１又は３２を形成する場合に好適に用いることができる。
【００６８】
透明保護基板４０としては、一般的な光学用透明基板を使用することができる。その具体例としては、ガラス板、石英板等の無機物の板、アクリル板、ポリカーボネート板等の樹脂板、厚手のポリエステルシート等の樹脂シートが挙げられる。高い表面硬度が必要とされる場合にはガラス、アクリル等の板が好ましく、ガラス板がより好ましい。これらの透明保護基板の表面には、反射防止、防汚、ハードコート等の処理がなされていてもよい。そのような表面処理は、透明保護基板の片面に対して、又は両面に対して実施されていてよい。透明保護基板は、その複数枚を組み合わせて使用することもできる。
バックライトシステム５０は、代表的には反射板等の反射手段とランプ等の照明手段とから構成される。
【００６９】
上述の図１の液晶表示装置は、画像表示ユニットと保護パネルとの間に上記本実施形態の硬化性樹脂組成物を介在させる工程と、上記保護パネル面側から光照射して上記硬化性樹脂組成物を硬化させ、透明樹脂層を形成する工程と、を有する製造方法により製造することができる。
【００７０】
画像表示ユニットと保護パネルとの間に、硬化性樹脂組成物を介在させる方法としては、例えばディスペンサーを用いて、画像表示ユニット又は保護パネル上に硬化性樹脂組成物を塗布した後に真空（減圧）又は大気圧で貼合する方法や、一定の間隔を開けて配置された画像表示ユニット及び保護パネルの間に硬化性樹脂組成物を注型する方法が挙げられる。なお、硬化性樹脂組成物を注型する際には、画像表示ユニット及び保護パネルの周囲にダムを形成してもよい。
【００７１】
上述の図２の液晶表示装置は、画像表示ユニットと前記タッチパネルとの間、及び／又は、前記タッチパネルと前記保護パネルとの間に上記本実施形態の硬化性樹脂組成物を介在させる工程と、上記保護パネル面側から光照射して上記硬化性樹脂組成物を硬化させ、透明樹脂層を形成する工程と、を有する製造方法により製造することができる。硬化性樹脂組成物を介在させる方法としては、上述の図１の液晶表示装置の場合と同様の方法が挙げられる。
【００７２】
上記光照射は、例えば、紫外線照射装置を用いて、露光量５００ｍＪ／ｃｍ2〜５０００ｍＪ／ｃｍ2の条件で行うことができる。なお露光量とは、オーク社製  紫外線照度計ＵＶ−Ｍ０２（受光器：ＵＶ−３６）等で測定できる照度に照射時間（秒）を掛けた値をいう。また、紫外線照射用の光源としては、低圧水銀灯、中圧水銀灯、高圧水銀灯、メタルハライドランプ、ＬＥＤランプ等であってよいが、高圧水銀灯、又はメタルハライドランプを使用することが好ましい。
【００７３】
なお、光照射の際は、保護パネル面側からの照射と、側面から照射を併用してもよい。また、光照射と同時に硬化性樹脂組成物を含む積層体を加熱する等して、硬化を促進させることもできる。
【００７４】
以上、本実施形態の硬化性樹脂組成物を用いることにより製造することが可能な液晶表示装置について説明したが、本実施形態の硬化性樹脂組成物を用いることにより製造することが可能な画像表示用装置はこれに限られず、プラズマディスプレイ（ＰＤＰ）、陰極線管（ＣＲＴ）、電界放出ディスプレイ（ＦＥＤ）、有機ＥＬディスプレイ、３Ｄディスプレイ、電子ペーパー等に適用することも可能である。
【００７５】
特に、画像表示用装置が１０インチサイズ以上において、本実施形態の硬化性樹脂組成物を用いて透明樹脂層を作製することがより好適である。
【実施例】
【００７６】
以下、実施例により本発明をさらに具体的に説明するが、本発明は以下の実施例に限定されるものではない。
まず、本発明を適用した画像表示用装置に使用し得る樹脂組成物の調製例について以下に説明する。
【００７７】
（実施例１〜６及び比較例１〜２）
表１に示す配合比で、（Ａ）〜（Ｄ）成分を配合し、攪拌混合して、実施例１〜６及び比較例１〜２の硬化性樹脂組成物を調製した。なお表中、（Ａ）〜（Ｄ）成分についての数値の単位は質量部である。
実施例及び各比較例で得られた硬化性樹脂組成物について以下に示す試験を行った。その結果を表１に示す。
【００７８】
ウレタンオリゴマー（Ｍｎ＝３０００）：ポリブタジエンジオール（ＧＩ−１０００（日本曹達株式会社））残基とイソホロンジイソシアネート残基を有する重合体
ブタジエンゴム（Ｍｎ=８０００）：ＬＢＲ−３０７（株式会社クラレ）
ブタジエンゴム（Ｍｎ=２６０００）：ＬＢＲ−３０５（株式会社クラレ）
イソプレンアクリレート：ＵＣ−１０２（株式会社クラレ、一般式（２）に示す構造を有し、ｎ＝２、数平均分子量１７，０００）
ウレタンアクリレート：ポリブタジエンジオール（ＧＩ−１０００（日本曹達株式会社））残基とイソホロンジイソシアネート残基とアクリルロイル基を有する重合体
【００７９】
（硬化収縮率）
底面積５ｃｍ2のポリプロピレン（ＰＰ）容器に硬化性樹脂組成物を５ｃｃ滴下して、硬化性樹脂組成物上にＰＥＴフィルムを被せた。これに、紫外線照射装置を用いて紫外線を２０００ｍＪ／ｃｍ2照射して硬化性樹脂組成物の硬化物を作製した。この硬化物の比重を、電子比重計（アルファーミラージュ（株）ＳＤ−２００Ｌ）を用いて測定し、硬化前の樹脂組成物の比重はハバード比重瓶を用いて測定した。下式より硬化収縮率を算出し、下記の基準で評価した。
硬化収縮率（％）＝｛（硬化後の樹脂組成物の比重−硬化前の樹脂組成物の比重）／硬化後の樹脂組成物の比重｝×１００
【００８０】
（弾性率）
表面が離型処理されたポリエチレンテレフタレートフィルム（以下、ＰＥＴフィルムという）に硬化性樹脂組成物を滴下し、膜厚５００μｍとなるようにもう一枚のＰＥＴフィルムを貼り合わせ、紫外線照射装置を用いて紫外線を２０００ｍＪ／ｃｍ2照射して硬化性樹脂組成物が硬化した透明膜を作製した。ＰＥＴフィルムを剥がし、この透明膜をレオメーター（Ａｎｔｏｎ−Ｐａａｒ社製ＭＣＲ−３０１）により６０℃で測定した貯蔵弾性率の値を弾性率とした。
【００８１】
（２５℃における粘度）
硬化性樹脂組成物の粘度は、２５℃においてＢ型粘度計（東機産業製ＢＬ２）を用いて測定した。
【００８２】
（耐熱性）
硬化性樹脂組成物を２インチのガラス基板に滴下し、５００μｍのスペーサを介してもう一枚のガラス基板を貼合し、紫外線照射装置を用いて紫外線を２，０００ｍＪ／ｃｍ2照射して試験片を得た。この試験片を１２０℃の試験槽に５時間投入し、液状物の分離の有無を目視評価し、下記の基準で評価した。
○：目視で変化なし
×：目視で液状物の分離が確認された
【００８３】
（耐湿熱信頼性）
硬化性樹脂組成物を２インチのガラス基板に滴下し、５００μｍのスペーサを介してもう一枚のガラス基板を貼合し、紫外線照射装置を用いて紫外線を２，０００ｍＪ／ｃｍ2照射して試験片を得た。この試験片を６０℃／７５％ＲＨの試験槽に１００時間投入し、剥がれ、気泡、黄変発生の有無を目視評価し、下記の基準で評価した。
○：目視で変化なし
△：目視で剥がれ、気泡、黄変が若干確認された
×：目視で剥がれ、気泡、黄変が確認された
【００８４】
（硬化性）
底面積５ｃｍ2のポリプロピレン容器に硬化性樹脂組成物を５ｍｌ滴下して、硬化性樹脂組成物上にポリエチレンテレフタレートフィルムを被せた。これに、紫外線照射装置を用いて紫外線を２０００ｍＪ／ｃｍ2照射した。得られたサンプルを指触し、下記の基準で評価した。
塑性変形なし：○
塑性変形・流動性あり：×
【００８５】
（透明度）
硬化性樹脂組成物を２インチのガラス基板に滴下し、３３０μｍ、及び３０μｍのスペーサを介してもう一枚のガラス基板を貼合し、紫外線照射装置を用いて紫外線を２，０００ｍＪ／ｃｍ2照射して試験片を得た。３３０μｍの試験片について、３０μｍの試験片をリファレンスとして、透過率とＹＩ（イエローインデックス）の値を色相計（日本電色工業製Σ９０）を用いて測定した結果を下記の基準で評価した。
○：ＹＩが０．２未満かつ４００ｎｍの透過率が９８％以上
×：ＹＩが０．２以上、もしくは４００ｎｍの透過率が９８％未満
【００８６】
【表１】
0006014999.tif 000005
【符号の説明】
【００８７】
１  画像表示ユニット
１０  液晶表示セル
２０，２２  偏光板
３０  タッチパネル
３１，３２  透明樹脂層
４０  透明保護基板
５０  バックライトシステム
【図１】
0006014999.tif 000007
【図２】
0006014999.tif 000008